УСТРОЙСТВО ДЛЯ ОПРЕДЕЛЕНИЯ СРЕДНЕЙ ПЛОТНОСТИ БЕТОННЫХ И РАСТВОРНЫХ СМЕСЕЙ

Полезная модель относится к производству строительных материалов и может быть использована при исследовании бетонных и растворных смесей, в частности, при определении их средней плотности.
Известно определение плотности строительных материалов, например, древесностружечных плит. (ГОСТ 10634-78, с.3). Устройство содержит средства измерения (линейку, весы и т.д.) параметров специально выпиленных образцов. Образцы обмеряют линейкой (длину, толщину и ширину) и определяют их объемы. С помощью весов определяют массу исследуемых образцов, а плотность строительного материала определяют как частное от деления массы образцов на их объемы.
Недостатком известного технического решения является невозможность его применения для определения средней плотности образцов бетонных и растворных смесей, в частности, образцов неправильной формы.
Известно устройство для определения средней плотности бетонных и растворных смесей (ГОСТ 10181-2000 - прототип), включающее мерный сосуд известной массы и емкости для размещения в нем образца исследуемой смеси (пробы) и средства измерения параметров (линейку, весы лабораторные и т.д.). Мерный сосуд наполняют исследуемой бетонной смесью и уплотняют (при этом используют виброплощадку лабораторную). После уплотнения избыток смеси срезают стальной линейкой и поверхность тщательно выравнивают вровень с краями мерного сосуда после чего мерный сосуд с бетонной смесью взвешивают.
см
3
Среднюю плотность исследуемой бетонной смеси ρ, (кг/м) определяют по формуле:
где m - масса мерного сосуда с бетонной смесью, г;
1
m - масса мерного сосуда без смеси, г;
3
V - вместимость (емкость) мерного сосуда, см.
Недостатком известного устройства является низкая точность определения средней плотности бетонных и растворных смесей при отличных от принятых в ГОСТ 10181-2000 режимах виброуплотнения проб исследуемой смеси (по частоте и амплитуде уплотнения) или иных способах уплотнения, в частности, методом поличастотного уплотнения, вибропрессования, шокбетонирования, прессования, роликовой прокатки, трамбования, центрофугирования, торкретирования, ротационного уплотнения и др.
Техническая задача полезной модели состоит в расширении технологической возможности устройства и повышении точности определения средней плотности бетонных и растворных смесей, уплотняемых при отличных от принятых в ГОСТ 10181-2000 режимах виброуплотнения или полученных при иных способах формования.
Поставленная задача достигается тем, что устройство для определения средней плотности бетонных и растворных смесей, включающее мерный сосуд известной массы и емкости для размещения в нем образца исследуемой бетонной или растворной смеси и средства измерения параметров, снабжено технологически связанным с мерным сосудом дополнительным сосудом известной массы и емкости для размещения в нем мелкого сыпучего заполнителя, причем в качестве мелкого сыпучего заполнителя может быть использован, например, кварцевый песок, при этом образец исследуемой бетонной или растворной смеси может иметь любые размеры, любую форму, в том числе и неправильную с рваными гранями, образованными при извлечении образца из уплотненного массива и может быть выполнен из бетонной или растворной смеси, полученной любым способом формования.
Полезная модель имеет следующие отличия от прототипа:
- устройство для определения средней плотности бетонных и растворных смесей снабжено технологически связанным с мерным сосудом дополнительным сосудом известной массы и емкости для размещения в нем мелкого сыпучего заполнителя;
- в качестве мелкого сыпучего заполнителя может быть использован, например, кварцевый песок;
- образец исследуемой бетонной или растворной смеси может иметь любые размеры, любую форму, в том числе и неправильную с рваными гранями, образованными при извлечении образца из уплотненного массива и может быть выполнен из бетонной или растворной смеси, полученной любым способом формования.
Это позволит расширить технологические возможности устройства и повысить точность определения средней плотности бетонных и растворных смесей, уплотняемых при отличных от принятых в ГОСТ 10181-2000 режимах виброуплотнения или полученных при иных способах формования.
В просмотренном нами патентно-информационном фонде не обнаружено аналогичных технических решений, а также решений с указанными отличительными признаками.
Полезная модель применима и будет использована в отрасли в 2009-2010 г.г.
На фиг.1 изображена схема устройства для определения средней плотности бетонных и растворных смесей, причем образец для исследования смеси (проба)- бетонная смесь любой формы, любых размеров;
На фиг.2 - изображен образец исследуемой смеси (проба) в виде фрагмента из отформованного изделия.
1
1
Устройство для определения средней плотности бетонных и растворных смесей включаещее мерный сосуд 1 известной массы (m) и емкости (V) для размещения в нем образца 2 исследуемой бетонной или растворной смеси и средства измерения параметров (на фиг. не показаны - линейка, весы и т.п.), снабжено технологически связанным с мерным сосудом 1 дополнительным сосудом 3 известной массы (m) и емкости (V) для размещения в нем мелкого сыпучего заполнителя 4, причем в качестве мелкого сыпучего заполнителя 4 может быть использован, например, кварцевый песок, при этом образец 2 исследуемой бетонной или растворной смеси может иметь любые размеры, любую форму и может быть выполнен из бетонной или растворной смеси, полученной любым способом формования. В качестве образца исследуемой смеси может быть фрагмент 5 отформованного изделия 6. (См. фиг.2).
Устройство работает следующим образом.
В мерном сосуде 1 известной массы (m) и емкости (V) размещают образец 2 (пробу) исследуемой бетонной или растворной смеси любого размера, любой формы, полученной любым способом формования. В качестве образца исследуемой смеси может быть фрагмент 5 отформованного изделия 6.
1
1
2
Дополнительный сосуд 3 известной массы (m) и емкости (V) наполняют полностью мелким сыпучим заполнителем 4, например, кварцевым песком и взвешивают дополнительный сосуд 3, заполненный мелким сыпучим заполнителем 4, при этом получают массу (m).
3
Далее в мерный сосуд 1 с размещенным в нем образцом 2 исследуемой бетонной или растворной смеси из дополнительного сосуда 3 направляют мелкий сыпучий заполнитель 4 до полного заполнения мерного сосуда 1 и выполняют взвешивание мерного сосуда 1, заполненного образцом 2 исследуемой смеси и мелким сыпучим заполнителем 4, при этом получают массу (m).
4
2
3
3
Затем взвешивают дополнительный сосуд 3 с остатком 7 мелкого сыпучего заполнителя, при этом получают массу (m), а также определяют объем V, см (м) остатка мелкого сыпучего заполнителя в дополнительном сосуде.
где:
4
m - масса дополнительного сосуда с остатком мелкого сыпучего заполнителя, г (кг);
1
m - масса дополнительного сосуда, г (кг);
2
m - масса дополнительного сосуда, наполненного мелким сыпучим заполнителем, г (кг);
1
3
3
V - объем дополнительного сосуда, см (м);
см
3
3
Используя измеренные параметры рассчитывают среднюю плотность ρ г/см (кг/м) исследуемой бетонной или растворной смеси по следующей формуле:
где:
3
m - масса мерного сосуда с размещенным в нем образцом исследуемой бетонной или растворной смеси и наполненного мелким сыпучим заполнителем, г (кг);
m - масса мерного сосуда, г (кг);
2
m - масса дополнительного сосуда, наполненного мелким сыпучим заполнителем, г (кг);
4
m - масса дополнительного сосуда с остатком мелкого сыпучего заполнителя, г (кг);
3
3
V - объем мерного сосуда, см (м);
1
3
3
V - объем дополнительного сосуда, см (м);
2
3
3
V - объем остатка мелкого сыпучего заполнителя в дополнительном сосуде, см (м);
Таким образом, полезная модель позволяет расширить технологические возможности устройства и повысить точность определения средней плотности бетонных и растворных смесей, уплотняемых при отличных от принятых в ГОСТ 10181-2000 режимах виброуплотнения или полученных при других способах формования.